(57)【要約】【課題】面積の大きいディスクを作製する際、曲げ強度と破壊エネルギーがともに増大した炭素繊維強化シリコン含浸炭化珪素セラミックスを得ることできる製造方法を提供する。【解決手段】炭素繊維と、炭素粉と、炭化ケイ素粉と、ゲル化能を有する有機物と、揮散性液体とを含む原料を混合してスラリーを調製する工程と、前記工程により得られたスラリーを型に鋳込み、加圧または減圧下でゲル化または硬化させて成形する工程と、前記工程により得られた成形体を焼成する工程と、前記工程により得られた焼成体にシリコンを含浸させる工程とを含む。【選択図】なし【特許請求の範囲】
【請求項１】
炭素繊維と、炭素粉と、炭化ケイ素粉と、ゲル化能を有する有機物と、揮散性液体とを含む原料を混合してスラリーを調製する工程と、前記工程により得られたスラリーを型に鋳込み、加圧下または減圧下でゲル化または硬化させて成形する工程と、前記工程により得られた成形体を焼成する工程と、前記工程により得られた焼成体にシリコンを含浸させる工程とを含む炭素繊維強化シリコン含浸炭化ケイ素セラミックスの製造方法。
【請求項２】
炭素繊維の含有量は１０重量％以上４０重量％以下、および前記炭素粉の含有量は１重量％以上１５重量％以下であることを特徴とする請求項１に記載の前記炭素繊維強化シリコン含浸炭化ケイ素セラミックスの製造方法。
【請求項３】
前記炭素繊維強化シリコン含浸炭化ケイ素セラミックスは、板状または円盤状の平面体で、かつ主面の最大長が３００ｍｍ以上１０００ｍｍ以下、厚さが２０ｍｍ以上１００ｍｍ以下であることを特徴とする請求項１乃至２に記載の前記炭素繊維強化シリコン含浸炭化ケイ素セラミックスの製造方法。
【請求項４】
前記請求項１乃至請求項３のいずれかに記載された炭素繊維強化シリコン含浸炭化ケイ素セラミックスの製造方法によって製造されたことを特徴とする炭素繊維強化シリコン含浸炭化ケイ素セラミックス。
【発明の詳細な説明】
【技術分野】
【０００１】
本発明は、炭素繊維強化シリコン含浸炭化ケイ素セラミックスの製造方法及びこの製造方法によって製造されたセラミックスに関する。
【背景技術】
【０００２】
炭素繊維強化シリコン含浸炭化ケイ素セラミックスは、複合セラミックスの一種であり硬度，耐摩耗性，耐熱性，耐腐食性，軽量性等の諸特性が金属材より優れている種々の複合セラミックス材料の中でも、特に高い破壊靭性が得られる。
【０００３】
近年では、特に自動車や鉄道車両の制動用ディスクブレーキ用ディスクへの応用が検討されており、より高い耐摩耗性と強度を得るため、さまざまな工夫がなされている。
【０００４】
例えば特許文献１では、炭素繊維強化炭素複合材に金属Ｓｉを溶融含浸させて得られる炭素繊維強化ＳｉＣ系複合材において、該炭素繊維強化炭素複合材に用いられる炭素繊維がピッチ系炭素短繊維であり、前記ピッチ系炭素短繊維の繊維が二次元ランダムに配向していることで、引張強度の高い炭素繊維強化ＳｉＣ系複合材を提供するという技術が開示されている。
【０００５】
また特許文献２には、マトリックスを構成するセラミックス粉末に対して、直径が３μｍ以上１５０μｍ以下であり、長さが０．１ｍｍ以上２０ｍｍ以下であるセラミックス繊維を６０体積％以下の割合で添加し、さらに添加剤または分散媒を添加混合して調製した原料混合体を、鋳込み成形法，押出し成形法，ドクターブレード法，射出成形法および自己硬化成形法から選択されるいずれかの方法によって成形するか、あるいは所定形状に成形したセラミックス短繊維から成る予備成形体（プリフォーム）に鋳込み成形法，射出成形法，自己硬化成形法から選択されるいずれかの方法によりマトリックスを含浸注入成形し、脱脂後に焼結して製造することで、複雑形状の複合材料を形成することができ、破壊靭性値および強度を改善した繊維強化セラミックス複合材料およびその製法を提供するという技術が開示されている。
【先行技術文献】
【特許文献】
【０００６】
【特許文献１】特開２００７−３９３１９公報
【特許文献２】特開平６−３４０４７５公報
【発明の概要】
【発明が解決しようとする課題】
【０００７】
しかしながら、特許文献１に開示の技術で得られる材料の強度では、必ずしも十分とはいえない。また、成形に熱加圧成形を用いているので、大型の構造物を作製するときは大型の加熱加圧装置が必要となり製造コスト増加が懸念される。さらに、大きなサイズになるほど熱分布を均一にすることが困難になるので、成形後の炭素繊維や含浸用炭素またはシリコン材料の組成が不均一になった状態となり、これが強度の低下を招いている。
【０００８】
また、特許文献２に開示の技術では、成形方法として鋳込み成形，射出成形法，押出し成形法または自己硬化成形法を採用することにより、複雑形状を有する最終製品形状に近い、いわゆるニアネットシェイプな成形体を量産することができ、複雑形状であっても緻密化した繊維強化セラミックス複合材料を効率的に製造することができるとされている。
【０００９】
しかし、複合セラミックスは、使用する繊維の材質、マトリックスの組成、最終製品の構造とそれに求められる物性によって、製造方法もきめ細かく設定しないと十分な特性を得ることが出来ない。炭素繊維強化シリコン含浸炭化ケイ素セラミックスでディスクのような比較的単純でかつ大型の形状を作製しようとした場合、特許文献１はもとより特許文献２の技術を適用しても、曲げ強さや破壊エネルギーなどの特性で十分な値が得られているとは言い難い。
【００１０】
本発明は、上記課題を解決するためになされたものであり、曲げ強度と破壊エネルギーの両方が高い値を示す炭素繊維強化シリコン含浸炭化珪素セラミックスを得ることができる製造方法と、高い曲げ強さと破壊エネルギーを両立した炭素繊維強化シリコン含浸炭化珪素セラミックスを提供することを目的とする。
【課題を解決するための手段】
【００１１】
上記目的を達成するためになされた本発明に係る炭素繊維強化シリコン含浸炭化ケイ素セラミックスの製造方法は、炭素繊維と、炭素粉と、炭化ケイ素粉と、ゲル化能を有する有機物と、揮散性液体とを含む原料を混合してスラリーを調製する工程と、前記工程により得られたスラリーを型に鋳込み、加圧下または減圧下でゲル化または硬化させて成形する工程と、前記工程により得られた成形体を焼成する工程と、前記工程により得られた焼成体にシリコンを含浸させる工程と、を含むことを特徴としている。
【００１２】
このように、本発明は炭化ケイ素粉に炭素繊維と炭素粉とを添加して、更にゲル化能を有する有機物を添加し、得られたスラリーを型に鋳込み、加圧下もしくは減圧下でゲル化または硬化させて成形する、いわゆるゲルキャスト成形と加圧もしくは減圧成形を併用して成形を行うことにより、所定形状の成形体を得るものである。したがって、大きい形状を作製する場合にも、全体に炭素繊維と炭素粉が均一に分散し、焼結後の炭素繊維と炭化ケイ素も局所的に組成あるいは密度が偏ることなく均質な材料を作製することができる。
【００１３】
ここで、炭素繊維の含有量は１０重量％以上４０重量％以下、および前記炭素粉の含有量は１重量％以上１５重量％以下であることが好ましい。このような形態をとることで、十分な曲げ強さと破壊エネルギーが確保できる。
【００１４】
また、炭素繊維強化シリコン含浸炭化ケイ素セラミックスは、板状または円盤状の平面体で、かつ主面の最大長が３００ｍｍ以上１０００ｍｍ以下、厚さが２０ｍｍ以上１００ｍｍ以下であることが望ましい。このような大きい形状のセラミックスにおいても、十分な曲げ強さと破壊エネルギーが確保できる。
【００１５】
上記製造方法によって製造された炭素繊維強化シリコン含浸炭化ケイ素セラミックスは、炭素繊維および炭化珪素が均質に存在するため、曲げ強さが向上し、破壊エネルギーも増大する。
【発明の効果】
【００１６】
本発明によれば、ディスクブレーキのディスクのような大面積で比較的肉厚という特定の形状に成形する場合において、従来の製造方法と比べて、均質、緻密、高強度で、曲げ強さの向上や破壊エネルギーを増大させた炭素繊維強化シリコン含浸炭化珪素セラミックスを製造することができる。
【図面の簡単な説明】
【００１７】
【図１】図１は本発明にかかる製造工程を示すフローチャート図である。
【発明を実施するための形態】
【００１８】
以下、本発明についてより詳細に説明する。
本発明に係る炭素繊維強化シリコン含浸炭化ケイ素セラミックスの製造方法は、原料を混合するスラリー調製工程と、加圧もしくは減圧でのゲルキャストによる成形工程と、焼成工程と、シリコン含浸工程とを主な工程として備えている。そして、前記スラリー調製工程においては主原料である炭化ケイ素粉に、炭素繊維と炭素粉を添加し、更にゲル化能を有する有機物を添加し、得られたスラリーを型に鋳込み、加圧もしくは減圧下でゲル化または硬化させて成形する、いわゆるゲルキャスト成形と加圧もしくは減圧成形を併用して成形を行う。図１に製造工程フローを示す。
【００１９】
繊維強化セラミックスで成形体の製造方法としては、熱加圧成形法が一般的に用いられているが、この方法は加熱するとき成形体全体を均等に加熱しないと、組成や構造が不均一になってしまうという問題がある。これを解決するには、大型の加熱装置とより精度のよい温度制御機構を具備する必要があり、結果として装置の高額化とコスト高を招く。しかし、ゲルキャスト成形と加圧もしくは減圧成形を併用して成形を行う方法では、加熱の必要のないうえ、スラリーを十分混合して均等にしておけば、ディスクのような大きく平たい形状でも全体に均質にすることが容易である。
【００２０】
また、本発明にかかる製造方法は、炭素繊維と炭素粉を適切に混合する点にも特徴がある。成形体を作製して焼結後のシリコン含浸工程で、含浸させるシリコンと炭素繊維の一部および炭素粉が反応して炭化ケイ素となるが、炭素繊維と炭素粉の混合比と成形時の条件を調整することで、炭化ケイ素と炭素繊維の組成比や炭化ケイ素の密度を自在に調整することが可能となる。このため、全体にわたって均質な所望の組成、構造を簡易に得ることが可能である。
【００２１】
また、炭素繊維の含有量は１０重量％以上４０重量％以下、および前記炭素粉の含有量は１重量％以上１５重量％以下であることが好ましい。炭素繊維の含有量が１０重量％未満では破壊エネルギーを十分確保できず、４０重量％を超えると炭化ケイ素の相対比が下がり曲げ強度が低下するので、いずれも好ましくない。
【００２２】
また、炭素繊維強化シリコン含浸炭化ケイ素セラミックスは、板状または円盤状の平面体で、かつ主面の最大長が３００ｍｍ以上１０００ｍｍ以下、厚さが２０ｍｍ以上１００ｍｍ以下であることが好ましい。ここで、主面の最大長とは、円盤であれば直径、長方形であれば対角線のように、面上で取りうる最大長さのことである。
【００２３】
本発明は、特にブレーキディスク用のディスクのような円盤形状でその特徴が現れる。すなわち、主面が広く相対的に厚さとの比が大きいディスク形状は、曲げ強さは弱い傾向にある。このため、強度を確保するため一定の厚さを持たせる必要があるが、厚さ方向に対しても均質にしようとすると、炭素繊維が均質に分散する成形方法、シリコン含浸時のシリコンと炭素繊維や炭素粉との反応を考慮した炭素の組成が必要となる。本発明を適用しこれらを最適化することで、所望の特性を得ることが出来る。
【００２４】
特に、主面の最大長が３００ｍｍ以上１０００ｍｍ以下、かつ厚さが２０ｍｍ以上１００ｍｍ以下のときに、曲げ強さと破壊エネルギーを高い値で得ることが出来る。主面の最大長が３００ｍｍ未満では厚さの影響がほとんどなく、１０００ｍｍを超えるものは製造自体が困難なおそれがある。また、厚さが２０ｍｍ未満では曲げ強さが低下し、１００ｍｍを超えると、本発明の適用でも曲げ強さが低下してしまい、好ましいとはいえない。
【００２５】
なお、原料を混合して調製されるスラリーには、鋳込み成形の際の操作性、成形体の形状保持および加工性等の観点から、ゲル化能を有する有機物が添加される。このゲル化能を有する有機物としては、例えば、ポリエチレンイミン等のイミン系樹脂とその架橋剤である水溶性エポキシ樹脂等の架橋重合性樹脂とその架橋剤（硬化剤）の組合せや、でん粉、寒天、ゼラチン等の天然物のゲル化剤等を挙げることができる。前記ゲル化能を有する有機物の添加量は、その有機物の種類に応じて適宜決定される。
【００２６】
本発明において用いられる揮散性液体としては、一般には純水が使用されるが、その他エタノールやエタノール水溶液を用いることもできる。またカーボン源としては、炭素粉以外にも、フラン系樹脂、フェノール系樹脂、芳香族アルコール等の化合物を単独または合わせて添加することもできる。
【実施例】
【００２７】
以下、本発明を実施例に基づきさらに具体的に説明するが、本発明は下記の実施例により制限されるものではない。
［実施例１］
粉末原料は、平均長さ８ｍｍの炭素繊維２０重量部、平均粒径０．８μｍの炭化ケイ素粉３０重量部、平均粒径５０ｎｍのカーボンブラック１０重量部を混合して作製する。この粉末原料に、エタノール１５重量部と、フェノール樹脂１０重量部と、イミン系樹脂等の架橋重合性樹脂であるソルビトールポリグリシジルエーテル１０重量部と、架橋剤であるポリエチレンイミン５重量部添加し、混合してスラリーを調製する。 
【００２８】
次の成形工程では、前記スラリーを脱泡後、ＳＵＳ製の型に鋳込む。そして１００Ｎ／ｃｍ2の加圧の条件下でゲル化または硬化させた後に、脱型して乾燥させることで成形体を得る。 
【００２９】
次の焼成工程では、前記工程により得られた成形体を焼成する。この成形体は、還元雰囲気下にて、１０００℃で、一次焼成する。そして更に、還元雰囲気下にて、２０００℃で二次焼成する。そして、シリコン含浸工程において、１０Ｐａの減圧下で、１６００℃で、前記工程により得られた焼成体に溶融シリコンを含浸させる。最終的にはφ５００ｍｍ，厚さ３０ｍｍの円盤形状を作製する。
【００３０】
この炭素繊維強化シリコン含浸炭化ケイ素セラミックスについての、密度、炭素繊維体積含有率、曲げ強さ、破壊エネルギーを求めた。
密度は、ＪＩＳＲ１６３４によるアルキメデス法により測定して求める。また、炭素繊維体積含有率は、添加炭素繊維体積（重量／密度）／試料体積により求めた。
【００３１】
また、曲げ強さは、ＪＩＳＲ１６０１に準拠し、試験片を３×４×４０ｍｍの形状に加工し、クロスヘッドスピードを０．５ｍｍ／ｍｉｎとして測定した。更に、破壊エネルギーは、３×４×４０ｍｍに加工した試験片中央部に、厚さ０．１ｍｍのダイヤモンドブレードを用いて深さ約２ｍｍのストレートノッチを形成し、破壊エネルギーの測定を行った。測定は、日本セラミックス協会規格ＪＣＲＳ−２０１「シェブロンノッチ試験片の準静的３点曲げ破壊によるセラミック系複合材料の破壊エネルギー試験方法」に準拠した。支点間距離は３０ｍｍ、荷重点のクロスヘッドスピードは０．０１ｍｍ／ｍｉｎとし、最大荷重値の５％までの破壊仕事より、次式から破壊エネルギーを導いた。
破壊エネルギー（Ｊ／ｍ2）＝破壊仕事（Ｊ）／断面積（ｍ2）
【００３２】
その結果、実施例１では、炭素繊維体積含有率３２％、密度２．７ｇ／ｍ3、曲げ強さ２６８ＭＰａ、破壊エネルギー２６５０Ｊ／ｍ2であった。
【００３３】
［実施例２］
粉末原料は、平均長さ８ｍｍの炭素繊維２５重量部、平均粒径０．８μｍの炭化ケイ素粉２０重量部、平均粒径５０ｎｍのカーボンブラック１０重量部を混合して作製する。この粉末原料に、エタノール２０重量部と、フェノール樹脂１０重量部と、イミン系樹脂等の架橋重合性樹脂であるソルビトールポリグリシジルエーテル１０重量部と、架橋剤であるポリエチレンイミン５重量部添加し、混合してスラリーを調製する。 
【００３４】
その後の成形工程、焼成工程、シリコン含浸工程、および各種特性評価は実施例１と同じである。
【００３５】
この実施例２では、炭素繊維体積含有率３８％、密度２．６ｇ／ｍ3、曲げ強さ２５３ＭＰａ、破壊エネルギー２７２０Ｊ／ｍ2であった。
【００３６】
［比較例１］
粉末原料としては、平均長さ８ｍｍの炭素繊維５８重量部、平均粒径０．８μｍの炭化ケイ素粉３２重量部、フェノール樹脂２０重量部添加し、混合してスラリーを調製する。
【００３７】
次の成形工程においては、前記スラリーを脱泡後、１２０℃、１００Ｎ／ｃｍ2で、熱加圧成形を行う。その後の焼成工程、シリコン含浸工程、および各種特性評価は実施例１と同じである。
【００３８】
この比較例１では、炭素繊維体積含有率３３％、密度２．３ｇ／ｍ3、曲げ強さ６５ＭＰａ、破壊エネルギー２４２０Ｊ／ｍ2であった。
【００３９】
さらに、製造工程と特性評価は実施例１に準じ実施例３として、また、比較例１に準じ比較例２として、成形体としてφ５００ｍｍの円盤で、厚さ１２０ｍｍ、厚さ１００ｍｍ、厚さ８０ｍｍ、厚さ５０ｍｍ、厚さ２０ｍｍ、厚さ１０ｍｍとして、それぞれの製造条件での曲げ強さと破壊エネルギーの比較を行った。
ここで、曲げ強さが２００ＭＰａ以上、破壊エネルギーが２４００Ｊ／ｍ2以上を○、曲げ強さあるいは破壊エネルギーが前記の値を下回ったら△、２つとも前記の値を下回ったら×という指標を用いる。その結果を表１に示す。なお、評価用サンプルの採取部位は、主面上は円盤の中央部、厚さ方向に対しては厚さの中間位置を含む部位から取った。これは、部材の均質性と厚さとの関係をみるためである。
【００４０】
【表１】
2010254541.tif 000002
【００４１】
表１に示すように、同じ主表面の面積で厚さが変化すると、実施例３では、厚さが２０ｍｍから１００ｍｍでは特性は曲げ強さが２００ＭＰａ以上、破壊エネルギーが２４００Ｊ／ｍ2以上であるが、比較例２である熱加圧法では、厚さが２０ｍｍより厚くても薄くても、曲げ強さまたは破壊エネルギーが低下する傾向が見られた。これは熱加圧法では厚さが厚くなると材質が不均一になるので、その分曲げ強さが低下したものと推測される。
【００４２】
更に、炭素繊維の含有量について詳細な検討を行った。
［実施例４］
粉末原料は、平均長さ８ｍｍの炭素繊維１１重量部、平均粒径０．８μｍの炭化ケイ素粉４７重量部、平均粒径５０ｎｍのカーボンブラック８重量部を混合して作製する。この粉末原料に、エタノール１３重量部と、フェノール樹脂８重量部と、イミン系樹脂等の架橋重合性樹脂であるソルビトールポリグリシジルエーテル８重量部と、架橋剤であるポリエチレンイミン４重量部添加し、混合してスラリーを調製する。
【００４３】
その後の成形工程、焼成工程、シリコン含浸工程、および各種特性評価は実施例１と同じである。
【００４４】
この実施例４では、炭素繊維体積含有率１０％、密度３.０ｇ／ｍ3、曲げ強さ３０１ＭＰａ、破壊エネルギー１４１５Ｊ／ｍ2であった。曲げ強さは２００ＭＰａ以上であり、良好な結果を得ることができた。破壊エネルギーは２４００Ｊ／ｍ2以下であったが、１４１５Ｊ／ｍ2とある程度高い値を得ることができた。
【００４５】
［実施例５］
粉末原料は、平均長さ８ｍｍの炭素繊維１７重量部、平均粒径０．８μｍの炭化ケイ素粉３９重量部、平均粒径５０ｎｍのカーボンブラック９重量部を混合して作製する。この粉末原料に、エタノール１３重量部と、フェノール樹脂９重量部と、イミン系樹脂等の架橋重合性樹脂であるソルビトールポリグリシジルエーテル９重量部と、架橋剤であるポリエチレンイミン４重量部添加し、混合してスラリーを調製する。
【００４６】
その後の成形工程、焼成工程、シリコン含浸工程、および各種特性評価は実施例１と同じである。
【００４７】
この実施例５では、炭素繊維体積含有率１５％、密度２．９ｇ／ｍ3、曲げ強さ２９１ＭＰａ、破壊エネルギー２４１１Ｊ／ｍ2であった。曲げ強さは２００ＭＰａ以上であり、良好な結果を得ることができた。破壊エネルギーは２４００Ｊ／ｍ2以上であり、良好な結果を得ることができた。
【００４８】
［実施例６］
粉末原料は、平均長さ８ｍｍの炭素繊維１８重量部、平均粒径０．８μｍの炭化ケイ素粉３６重量部、平均粒径５０ｎｍのカーボンブラック９重量部を混合して作製する。この粉末原料に、エタノール１４重量部と、フェノール樹脂９重量部と、イミン系樹脂等の架橋重合性樹脂であるソルビトールポリグリシジルエーテル９重量部と、架橋剤であるポリエチレンイミン５重量部添加し、混合してスラリーを調製する。
【００４９】
その後の成形工程、焼成工程、シリコン含浸工程、および各種特性評価は実施例１と同じである。
【００５０】
この実施例６では、炭素繊維体積含有率１９％、密度２．９ｇ／ｍ3、曲げ強さ２８７ＭＰａ、破壊エネルギー２４５０Ｊ／ｍ2であった。曲げ強さは２００ＭＰａ以上であり、良好な結果を得ることができた。破壊エネルギーは２４００Ｊ／ｍ2以上であり、良好な結果を得ることができた。
【００５１】
［実施例７］
粉末原料は、平均長さ８ｍｍの炭素繊維１９重量部、平均粒径０．８μｍの炭化ケイ素粉３３重量部、平均粒径５０ｎｍのカーボンブラック１０重量部を混合して作製する。この粉末原料に、エタノール１４重量部と、フェノール樹脂１０重量部と、イミン系樹脂等の架橋重合性樹脂であるソルビトールポリグリシジルエーテル１０重量部と、架橋剤であるポリエチレンイミン５重量部添加し、混合してスラリーを調製する。
【００５２】
その後の成形工程、焼成工程、シリコン含浸工程、および各種特性評価は実施例１と同じである。
【００５３】
この実施例７では、炭素繊維体積含有率２６％、密度２．７ｇ／ｍ3、曲げ強さ２７６ＭＰａ、破壊エネルギー２５６０Ｊ／ｍ2であった。曲げ強さは２００ＭＰａ以上であり、良好な結果を得ることができた。破壊エネルギーは２４００Ｊ／ｍ2以上であり、良好な結果を得ることができた。
【００５４】
［実施例８］
粉末原料は、平均長さ８ｍｍの炭素繊維３７重量部、平均粒径０．８μｍの炭化ケイ素粉１６重量部、平均粒径５０ｎｍのカーボンブラック９重量部を混合して作製する。この粉末原料に、エタノール１７重量部と、フェノール樹脂９重量部と、イミン系樹脂等の架橋重合性樹脂であるソルビトールポリグリシジルエーテル９重量部と、架橋剤であるポリエチレンイミン４重量部添加し、混合してスラリーを調製する。
【００５５】
その後の成形工程、焼成工程、シリコン含浸工程、および各種特性評価は実施例１と同じである。
【００５６】
この実施例８では、炭素繊維体積含有率４０％、密度２．６ｇ／ｍ3、曲げ強さ１９８ＭＰａ、破壊エネルギー２７８０Ｊ／ｍ2であった。曲げ強さは２００ＭＰａ以下であったが、１９８ＭＰａとある程度高い値を得ることができた。破壊エネルギーは２４００Ｊ／ｍ2以上であり、良好な結果を得ることができた。
【００５７】
［比較例３］
粉末原料は、平均長さ８ｍｍの炭素繊維４重量部、平均粒径０．８μｍの炭化ケイ素粉５２重量部、平均粒径５０ｎｍのカーボンブラック９重量部を混合して作製する。この粉末原料に、エタノール１３重量部と、フェノール樹脂９重量部と、イミン系樹脂等の架橋重合性樹脂であるソルビトールポリグリシジルエーテル９重量部と、架橋剤であるポリエチレンイミン４重量部添加し、混合してスラリーを調製する。
【００５８】
その後の成形工程、焼成工程、シリコン含浸工程、および各種特性評価は実施例１と同じである。
【００５９】
この比較例３では、炭素繊維体積含有率４％、密度３．１ｇ／ｍ3、曲げ強さ３８５ＭＰａ、破壊エネルギー９６Ｊ／ｍ2であった。曲げ強さは２００ＭＰａ以上であり、良好な結果を得ることができた。しかしながら破壊エネルギーが９６Ｊ／ｍ2と極端に破壊エネルギーが低いものであった。
【００６０】
［比較例４］
粉末原料は、平均長さ８ｍｍの炭素繊維８重量部、平均粒径０．８μｍの炭化ケイ素粉５０重量部、平均粒径５０ｎｍのカーボンブラック８重量部を混合して作製する。この粉末原料に、エタノール１３重量部と、フェノール樹脂８重量部と、イミン系樹脂等の架橋重合性樹脂であるソルビトールポリグリシジルエーテル８重量部と、架橋剤であるポリエチレンイミン４重量部添加し、混合してスラリーを調製する。
【００６１】
その後の成形工程、焼成工程、シリコン含浸工程、および各種特性評価は実施例１と同じである。
【００６２】
この比較例４では、炭素繊維体積含有率８％、密度３．１ｇ／ｍ3、曲げ強さ３１１ＭＰａ、破壊エネルギー７８６Ｊ／ｍ2であった。曲げ強さは２００ＭＰａ以上であり、良好な結果を得ることができた。しかしながら破壊エネルギーが７８６Ｊ／ｍ2と破壊エネルギーが低いものであった。
【００６３】
［比較例５］
粉末原料は、平均長さ８ｍｍの炭素繊維４３重量部、平均粒径０．８μｍの炭化ケイ素粉９重量部、平均粒径５０ｎｍのカーボンブラック９重量部を混合して作製する。この粉末原料に、エタノール１７重量部と、フェノール樹脂９重量部と、イミン系樹脂等の架橋重合性樹脂であるソルビトールポリグリシジルエーテル９重量部と、架橋剤であるポリエチレンイミン４重量部添加し、混合してスラリーを調製する。
【００６４】
その後の成形工程、焼成工程、シリコン含浸工程、および各種特性評価は実施例１と同じである。
【００６５】
この比較例５では、炭素繊維体積含有率４６％、密度２．５ｇ／ｍ3、曲げ強さ１１３ＭＰａ、破壊エネルギー２８４０Ｊ／ｍ2であった。曲げ強さが１１３ＭＰａと低いものであった。破壊エネルギーは２４００Ｊ／ｍ2以上であり、良好な結果を得ることができた。
【００６６】
上記実施例１，２、４，５，６，７、８及び比較例３〜５から明らかなように、炭素繊維含有率が１０重量％以上４０重量％であることが、曲げ強さ、破壊エネルギーの点から好ましいことが認められた。
【００６７】
更に、炭素粉の含有量について詳細な検討を行った。
［比較例６］
粉末原料は、平均長さ８ｍｍの炭素繊維２２重量部、平均粒径０．８μｍの炭化ケイ素粉３３重量部を混合して作製する。この粉末原料に、エタノール１７重量部と、フェノール樹脂１１重量部と、イミン系樹脂等の架橋重合性樹脂であるソルビトールポリグリシジルエーテル１１重量部と、架橋剤であるポリエチレンイミン６重量部添加し、混合してスラリーを調製する。
その後の成形工程、焼成工程、シリコン含浸工程、および各種特性評価は実施例１と同じである。
【００６８】
この比較例６では、炭素繊維体積含有率３２％、密度２．２ｇ／ｍ3、曲げ強さ１９５ＭＰａ、破壊エネルギー２５４０Ｊ／ｍ2であった。曲げ強さは１９５ＭＰａと低いものであった。破壊エネルギーは２４００Ｊ／ｍ2以上であり、良好な結果を得ることができた。
【００６９】
［実施例９］
粉末原料は、平均長さ８ｍｍの炭素繊維２２重量部、平均粒径０．８μｍの炭化ケイ素粉３３重量部、平均粒径５０ｎｍのカーボンブラック１重量部を混合して作製する。この粉末原料に、エタノール１６重量部と、フェノール樹脂１１重量部と、イミン系樹脂等の架橋重合性樹脂であるソルビトールポリグリシジルエーテル１１重量部と、架橋剤であるポリエチレンイミン５重量部添加し、混合してスラリーを調製する。
その後の成形工程、焼成工程、シリコン含浸工程、および各種特性評価は実施例１と同じである。
【００７０】
この実施例９では、炭素繊維体積含有率３２％、密度２．５ｇ／ｍ3、曲げ強さ２１０ＭＰａ、破壊エネルギー２４５０／ｍ2であった。曲げ強さは２００ＭＰａ以上であり、良好な結果を得ることができた。破壊エネルギーは２４００Ｊ／ｍ2以上であり、良好な結果を得ることができた。
【００７１】
［実施例１０］
粉末原料は、平均長さ８ｍｍの炭素繊維２０重量部、平均粒径０．８μｍの炭化ケイ素粉３０重量部、平均粒径５０ｎｍのカーボンブラック１０重量部を混合して作製する。この粉末原料に、エタノール１５重量部と、フェノール樹脂１０重量部と、イミン系樹脂等の架橋重合性樹脂であるソルビトールポリグリシジルエーテル１０重量部と、架橋剤であるポリエチレンイミン５重量部添加し、混合してスラリーを調製する。 
その後の成形工程、焼成工程、シリコン含浸工程、および各種特性評価は実施例１と同じである。
【００７２】
この実施例１０では、炭素繊維体積含有率３２％、密度２．７ｇ／ｍ3、曲げ強さ２６８ＭＰａ、破壊エネルギー２６５０Ｊ／ｍ2であった。曲げ強さは２００ＭＰａ以上であり、良好な結果を得ることができた。破壊エネルギーは２４００Ｊ／ｍ2以上であり、良好な結果を得ることができた。
【００７３】
［実施例１１］
粉末原料は、平均長さ８ｍｍの炭素繊維１９重量部、平均粒径０．８μｍの炭化ケイ素粉２９重量部、平均粒径５０ｎｍのカーボンブラック１４重量部を混合して作製する。この粉末原料に、エタノール１４重量部と、フェノール樹脂１０重量部と、イミン系樹脂等の架橋重合性樹脂であるソルビトールポリグリシジルエーテル１０重量部と、架橋剤であるポリエチレンイミン５重量部添加し、混合してスラリーを調製する。
その後の成形工程、焼成工程、シリコン含浸工程、および各種特性評価は実施例１と同じである。
【００７４】
この実施例１１では、炭素繊維体積含有率３２％、密度２．３ｇ／ｍ3、曲げ強さ２０１ＭＰａ、破壊エネルギー２６１０Ｊ／ｍ2であった。曲げ強さは２００ＭＰａ以上であり、良好な結果を得ることができた。破壊エネルギーは２４００Ｊ／ｍ2以上であり、良好な結果を得ることができた。
【００７５】
［比較例７］
粉末原料は、平均長さ８ｍｍの炭素繊維１９重量部、平均粒径０．８μｍの炭化ケイ素粉２８重量部、平均粒径５０ｎｍのカーボンブラック１６重量部を混合して作製する。この粉末原料に、エタノール１４重量部と、フェノール樹脂９重量部と、イミン系樹脂等の架橋重合性樹脂であるソルビトールポリグリシジルエーテル９重量部と、架橋剤であるポリエチレンイミン５重量部添加し、混合してスラリーを調製する。
その後の成形工程、焼成工程、シリコン含浸工程、および各種特性評価は実施例１と同じである。
【００７６】
この比較例７では、炭素繊維体積含有率３２％、密度２．１ｇ／ｍ3、曲げ強さ１８４ＭＰａ、破壊エネルギー２４３０Ｊ／ｍ2であった。破壊エネルギーは２４００Ｊ／ｍ2以上であり、良好な結果を得ることができたが、曲げ強さは１８４ＭＰａと低いものであった。
【００７７】
上記実施例９〜１１及び比較例６，７から明らかなように、前記炭素粉の含有量は１重量％以上１５重量％以下であることが、曲げ強さ、破壊エネルギーの点から好ましいことが認められた。
更に、上記実施例及び比較例から、炭素繊維含有率が１０重量％以上４０重量％であり、炭素粉の含有量は１重量％以上１５重量％以下であることが、曲げ強さ、破壊エネルギーの点からより好ましいことが認められた。
【産業上の利用可能性】
【００７８】
本発明は、航空機部品，自動車部品等の高信頼性が要求される部材及びこれら部材の製造方法に好適に用いることができる。
【図１】
2010254541.tif 000003